"一般式I:[式中、R1は、それぞれ独立してC4~C40アルキル、C3~C10シクロアルキル、C6~C30アリール、C7~C40アラルキル、C7~C40アルキルアリールまたはnR3であり、R2およびR4は、それぞれ独立してC2~C10アルキレン、C6~C10アリーレンまたはC7~C10アラルキレンであり、R3は、H、C1~C40アルキル、C3~C10シクロアルキル、C6~C30アリール、C7~C40アラルキルまたはC7~C40アルキルアリールであり、nは1~200であり、mは1~6であり、pは0~200であり、は、化合物残部との末端基の結合であり、p=0の場合は、末端基は、Oを介してではなくNR5を介して化合物残部に結合してもよく、R5は、HおよびC1~C30アルキルから選択される]で示される基を少なくとも1つ有する化合物。R1がnR3であり、R2がC2~C5アルキレンであり、R4がC2~C5アルキレンであり、R3がC12~C30アルキルまたはC7~C30アラルキルであり、p=0である、請求項1に記載の化合物。mが2~5である、請求項1または2に記載の化合物。ウレタン、ウレア、エステル、アミドおよびカーボネートから選択される、請求項1~3のいずれかに記載の化合物。ポリエーテルウレタンであり、a.少なくとも1種のポリエーテルポリオール、およびb.少なくとも1種のポリイソシアネートを共重合状態でそれぞれ含んでなる、請求項4に記載の化合物。少なくとも1種のポリエーテルポリオールaが、4000~10000g/molの範囲の数平均分子量Mnを有する、請求項5に記載の化合物。一般式Iで示される少なくとも1つの末端基が、エステル、アミド、イミド、ウレタン、ウレア、アミンおよびエーテルから選択される構成単位を介して化合物残部に結合している、請求項1~6のいずれかに記載の化合物。一般式Iで示される少なくとも1つの末端基が、ウレタンおよびウレアから選択される構成単位を介して化合物残部に結合している、請求項1~7のいずれかに記載の化合物。請求項1~8のいずれかに記載の化合物を少なくとも1種含んでなる水性組成物。少なくとも1種の塩または界面活性剤またはそれらの両方を含んでなる、請求項9に記載の水性組成物。本発明の目的は、化粧品に適しており、所定の特性を有する増粘剤を提供することである。そのような増粘剤の望ましい特性の例は以下を包含する:調製物中に高濃度の電解質および他成分、例えば顔料が存在しても、特に効果的かつ安定な増粘効果;室温より高い温度まで、例えば40°Cまで安定な増粘効果;極めて広いpH範囲、例えば2~13のpH範囲にわたって安定な増粘効果;化粧品の一般的な成分との適合性;化粧品への易配合性;例えば有毒重金属のような、化粧品に好ましくない成分の実質的な不存在。上記目的は、ポリエーテルデンドロンに基づく末端基を有する化合物を提供することによって達成された。本発明は、一般式I:[式中、R1は、それぞれ独立してC4~C40アルキル、C3~C10シクロアルキル、C6~C30アリール、C7~C40アラルキル、C7~C40アルキルアリールまたはnR3であり、R2およびR4は、それぞれ独立してC2~C10アルキレン、C6~C10アリーレンまたはC7~C10アラルキレンであり、R3は、H、C1~C40アルキル、C3~C10シクロアルキル、C6~C30アリール、C7~C40アラルキルまたはC7~C40アルキルアリールであり、nは1~200であり、mは1~6であり、pは0~200であり、は、化合物残部との末端基の結合であり、p=0の場合は、末端基は、Oを介してではなくNR5を介して化合物残部に結合してもよく、R5は、HおよびC1~C30アルキルから選択される]で示される基を少なくとも1つ有する化合物を提供する。本発明の1つの態様では、化合物は、重縮合物、即ち、モノマー単位が水の除去を伴って互いに結合したポリマーである。重縮合物は、直鎖、分岐、超分岐またはデンドリマーの構造を有してよい。重縮合物が、直鎖構造、または分岐度の低い構造を有することが好ましい。本発明の重縮合物は、分子内に1種類のモノマー単位間結合例えば、ウレタン結合、ウレア結合、エステル結合、アミド結合またはカーボネート結合しか有さない重縮合物の全てに加えて、分子内に少なくとも2つの異なった種類のモノマー単位間結合例えば、ウレタン結合とエステル結合、またはウレタン結合とウレア結合、またはウレア結合とエステル結合を同時に有する重縮合物も包含する。好ましい化合物は、ポリウレタン、ポリウレア、ポリエステル、ポリアミドおよびポリカーボネートから選択され、より好ましくは、ポリウレタン、ポリカーボネート、ポリエステル、ポリエステルポリウレタン、ポリエステルポリカーボネート、ポリエーテルポリウレタンおよびポリエーテルポリカーボネートから選択される。これらの用語は知られており、当業者によく知られている意味を有する。しかしながら、本発明によれば、上記した好ましい化合物はそれぞれ、別の種類の結合を個々の単位間に更に有してよい。従って例えば、ポリウレタンは、R-NCOとR’-OHとの反応から生じたウレタン結合に加えて、R-NCOとR’-NHとの反応から生じたウレア結合も有してよい。本発明の好ましい化合物はポリウレタンである。好ましいポリウレタンは、ポリエーテルウレタンおよびポリエステルウレタンから選択される。ポリオールポリオールは、少なくとも2つのOH基を有する。本発明の1つの好ましい態様では、本発明のポリウレタンは、少なくとも1種のポリオールを共重合状態で含んでなる。ポリオールは、400~12000g/mol、より好ましくは400~10000g/molの範囲の数平均分子量Mnを有する。好ましいポリオールは、ポリエステルポリオールおよびポリエーテルポリオールである。ポリエステルポリウレタンは、親水性部としてポリエステルオールとも称されるポリエステルポリオールを共縮合状態で含んでなる。ポリエステルポリオールは、1分子あたり少なくとも2つのOH基および少なくとも2つのエステル基を有し、この化合物の数平均分子量Mnは好ましくは少なくとも400g/molである。本発明の好ましいポリエステルポリオールは、400~5000g/mol、より好ましくは400~2000g/molの範囲の数平均分子量Mnを有する。ポリエステルポリオールは一般に、高温で、ジカルボン酸とポリオールとを反応させることによって調製する。ポリエステルポリオールの工業的製造方法についての情報は、例えば、KunststoffhandbuchPolyurethaneGOertel編、第3版、1993CarlHanser第3.1.2節、特に3.1.2.3節に見られる。ポリエーテルポリウレタンは、親水性部として、ポリエーテルポリオールを共縮合状態で含んでなる。ポリエーテルポリオールポリエーテルオールとも称されるは、一分子あたり少なくとも2つのOH基および少なくとも2つのエーテル基を有し、ポリエーテルオールのMnは、好ましくは少なくとも1000g/molである。ポリエーテルポリオールは一般に、室温20°Cで水溶性である程度に親水性である。ポリエーテルアルコールの調製方法は、MIonescuChemistryandtechnologyofpolyolsforpolyurethanesRapraTechnology2005に記載されている。ポリエーテルオールの調製に頻繁に使用するアルキレンオキシド出発物質は、プロピレンオキシドPOおよび/またはエチレンオキシドEOである。ポリエーテルオールの調製に考えられるスターター化合物は、例えば以下を包含する:aモノエチレングリコール、ジエチレングリコール、トリエチレングリコール、PEG、モノプロピレングリコール、ジプロピレングリコール、トリプロピレングリコール、ポリプロピレングリコール、ポリテトラヒドロフラン、グリセロール、トリメチロールプロパン、トリメチロールエタン、ネオペンチルグリコール、糖および糖誘導体、例えばスクロースまたはソルビトール、ビスフェノールA、ビスフェノールF、ペンタエリスリトール、分解デンプン、水、およびそれらの混合物;bアミン、例えば、エチレンジアミン、トリエタノールアミンまたはトリレンジアミン。使用するアルキレンオキシドは、好ましくは、プロピレンオキシド、エチレンオキシド、ブチレンオキシド、イソブチレンオキシド、スチレンオキシド、またはこれらアルキレンオキシドの少なくとも2つの混合物である。アルキレンオキシドとして、プロピレンオキシド、エチレンオキシド、またはプロピレンオキシドとエチレンオキシドとの混合物を使用することが好ましい。エチレンオキシドが、特に好ましく使用するアルキレンオキシドである。種々のアルキレンオキシドを使用して、ランダム共重合またはブロック共重合を実施してよい。特に適当なポリエーテルオールは、例えば、エチレンオキシドEOの重合生成物、その共重合生成物またはグラフト重合生成物、多価アルコールの縮合により得たポリエーテルまたはそれらの混合物、多価アルコール、アミド、ポリアミドおよびアミノアルコールのエトキシル化により得たポリエーテルである。その例は、例えば、ポリエチレングリコール、トリメチロールプロパンへのエチレンオキシド付加物、またはEO-プロピレンオキシドPOブロックコポリマーである。本発明のポリウレタンの調製に適したポリオールは、好ましくは、少なくとも主にポリエチレングリコールを含んでなるポリエーテルポリオールである。適当なポリエチレングリコールの例は、1ポリマー分子あたり30~450の範囲の平均EO単位含量を有するものである。別の適当なポリエーテルポリオールは、3つ以上のヒドロキシル基を有するものである。それらは、例えば、多価アルコール例えば、グリセロール、トリメチロールプロパン、トリメチロールエタン、糖および糖誘導体、例えばスクロースまたはソルビトール、ペンタエリスリトールまたはアミンへのEOおよび/またはPO付加によって得られる。そのようなポリエーテルポリオールは、遊離OH基によって、本発明の化合物内に分岐点をもたらす。一般式:[式中、nは30~450の範囲の値を有する]で示されるポリオールが好ましい。ポリエーテルオールは、好ましくは1500~12000g/molの範囲、より好ましくは10000g/molまでのMn値を有する。本発明の1つの好ましい態様では、本発明の方法によって得られるポリウレタンは、少なくとも1種のポリエーテルポリオールを共重合状態で含んでなり、少なくとも1種のポリエーテルポリオールは、1500~12000g/mol、より好ましくは4000~10000g/molの範囲の数平均分子量Mnを有する。特に好ましい共重合ポリエーテルオールは、6000~9000g/molの範囲の数平均分子量Mnを有する。本発明の1つの態様では、ポリウレタンに共重合されるポリエーテルオールは、5800~6200g/molの範囲の数平均分子量Mnを有する。本発明の別の態様では、ポリウレタンに共重合されるポリエーテルオールは、8800~9200g/molの範囲の数平均分子量Mnを有する。本発明のポリウレタンは、少なくとも2つのヒドロキシル基または少なくとも2つのアミン基を有する低分子量化合物を共重合状態で含んでもよい。2つのヒドロキシル基またはアミン基を有するこの種類の低分子量化合物は、一般に連鎖延長剤と称されており、イオン性基で官能化することができ、当業者に知られている。3つ以上のヒドロキシル基またはアミン基を有する低分子量化合物は、本発明の化合物内に分岐点を形成する。本発明のポリウレタンは、1つのヒドロキシル基または1つのアミン基を有する比較的高分子量の化合物を共重合状態で含んでもよい。そのような化合物の例は、OH基の1つ以外全てがエーテル化されているポリエーテルオールを包含する。そのような化合物の例は、式:で示されるポリアルキレングリコールアルキルエーテルである。ポリイソシアネート適当なポリイソシアネートは、好ましくは、平均2つ、最大4つのNCO基を有する。ジイソシアネートが特に好ましい。適当なイソシアネートの例は、1,5-ナフタレンジイソシアネ-ト、4,4’-ジフェニルメタンジイソシアネ-トMDI、水素化MDIH12MDI、キシリレンジイソシアネ-トXDI、テトラメチルキシレンジイソシアネ-トTMXDI、4,4’-ジフェニルジメチルメタンジイソシアネ-ト、ジアルキルジフェニルメタンジイソシアネ-トおよびテトラアルキルジフェニルメタンジイソシアネ-ト、4,4-ジベンジルジイソシアネ-ト、1,3-フェニレンジイソシアネ-ト、1,4-フェニレンジイソシアネ-ト、所望により混合物としてのトリレンジイソシアネ-トTDI異性体、1-メチル-2,4-ジイソシアナトシクロヘキサン、1,6-ジイソシアナト-2,2,4-トリメチルヘキサン、1,6-ジイソシアナト-2,4,4-トリメチルヘキサン、1-イソシアナトメチル-S-イソシアナト-1-トリメチルシクロヘキサン、4,4’-ジイソシアナトフェニルペルフルオロエタン、テトラメトキシブタン-1,4-ジイソシアネ-ト、ブタン-1,4-ジイソシアネ-ト、ヘキサン-1,6-ジイソシアネ-トHDI、ジシクロヘキシルメタンジイソシアネ-ト、シクロヘキサン-1,4-ジイソシアネ-ト、エチレンジイソシアネ-ト、およびビスイソシアナトエチルフタレートを包含する。1つの好ましい態様では、本発明のポリウレタンは、脂環式または脂肪族ジイソシアネート基、より好ましくは脂肪族ジイソシアネート基を有する。共縮合脂肪族ジイソシアネートの例は、以下を包含する:1,4-ブチレンジイソシアネ-ト、1,12-ドデカメチレンジイソシアネ-ト、1,10-デカメチレンジイソシアネ-ト、2-ブチル-2-エチルペンタメチレンジイソシアネ-ト、2,4,4-トリメチルヘキサメチレンジイソシアネ-トまたは2,2,4-トリメチルヘキサメチレンジイソシアネ-ト、特に、ヘキサメチレンジイソシアネ-トヘキサン-1,6-ジイソシアネ-ト、HDI。共縮合脂環式ジイソシアネ-トの例は、以下を包含する:イソホロンジイソシアネ-トIPDI、2-イソシアナトプロピルシクロヘキシルイソシアネ-ト、4-メチルシクロヘキサン-1,3-ジイソシアネ-トH-TDIおよび1,3-ビスイソシアナトメチルシクロヘキサン。また、H12-MDI、即ち飽和MDIとして知られているジイソシアネ-ト、例えば、ジシクロヘキシルメタン-4,4’-ジイソシアネ-トとも称される4,4’-メチレンビスシクロヘキシルイソシアネ-ト、または2,4’メチレンビスシクロヘキシルジイソシアネ-トが、本発明のポリウレタン中に基として存在してよい。本発明の化合物の調製には、種々のポリウレタンの混合物を調製するために、前記ジイソシアネートの混合物を使用することももちろん可能である。1つの好ましい態様では、官能価2一分子あたり2つのNCO基を有するイソシアネートを使用する。別の態様では、2より大きい官能価一分子あたり3つ以上のNCO基を有するイソシアネートを使用する。これにより、イソシアネートセグメントで分岐した構造を有するポリウレタンが得られる。本発明の化合物の製造方法では、ヒドロキシル基とアミン基に対して反応性である成分を、ヒドロキシル基とアミン基に対して反応性である基が過剰に存在する量で使用する。過剰の故に、式Iで示される末端基は、式Iで示されるポリエーテルとOH反応性基および/またはNH反応性基との反応によって化合物残部に結合できる。本発明の1つの好ましい態様では、本発明の化合物は、ポリオールおよび任意の連鎖延長剤の中のOH基量より多いイソシアネート基量を用いて調製する。本発明の化合物を、例えば末端基に加えてジオールおよびジイソシアネートのみを使用して調製する場合は、ジイソシアネートをモル過剰で使用する。本発明の1つの態様では、本発明の化合物を調製する際のNCO基とNCO反応性基の比は、1.2:1~2:1、好ましくは1.4:1~1.8:1の範囲にある。式Iで示されるポリエーテル中のNCO反応性基は、この計算には含まれない。好ましいポリエーテルポリウレタンは、ポリエーテルポリオールおよびポリイソシアネートを共縮合状態で含んでなる。本発明は、ポリエーテルポリウレタンであり、a.少なくとも1種のポリエーテルポリオール、およびb.少なくとも1種のポリイソシアネートを共重合状態でそれぞれ含んでなる、先に記載した本発明のポリマーも提供する。ポリイソシアネートのNCO基とポリエーテルポリオールのOH基とのモル比が、重合前に、1.2:1~2:1の範囲、好ましくは1.4:1~1.8:1の範囲にあることが好ましい。本発明の1つの好ましい態様では、本発明のポリエーテルポリウレタンは、ポリオールとして少なくとも1種のポリエーテルジオール、およびポリイソシアネートとして少なくとも1種のジイソシアネートを共重合状態で含んでなる。本発明の別の態様では、本発明のポリエーテルウレタンは、ポリオールとして少なくとも1種のポリエーテルジオール、および少なくとも3つのイソシアネート基NOCを有する少なくとも1種のポリイソシアネートを共縮合状態で含んでなる。この種類の本発明のポリエーテルポリウレタンは、少なくとも三官能性のポリイソシアネートに基づいた疎水性部で少なくとも分岐している。本発明の別の態様では、本発明のポリエーテルポリウレタンは、ポリオールとして少なくとも3つのヒドロキシル基を有する少なくとも1種のポリエーテルポリオール、およびポリイソシアネートとして少なくとも1種のジイソシアネートを含んでなる。この種類の本発明のポリエーテルポリウレタンは、少なくとも三官能性のポリエーテルポリオールに基づいた親水性部で少なくとも分岐している。本発明の別の態様では、本発明のポリエーテルポリウレタンは、少なくとも3つのヒドロキシル基を有する少なくとも1種のポリエーテルポリオール、および少なくとも3つのイソシアネート基を有する少なくとも1種のポリイソシアネートを共縮合状態で含んでなる。本発明の1つの態様では、本発明のポリエーテルポリウレタンは、超分岐構造またはデンドリマー構造を有する。超分岐ポリウレタンの調製方法は、例えばWO97/02304またはDE19904444に記載されている。本発明の1つの特に好ましい態様は、直鎖であるか、または分岐度の低い本発明のポリウレタンに関する。本発明のポリウレタンの調製に使用するポリイソシアネート成分およびポリオール成分は、以下の組成を有する。ポリイソシアネート成分は、少なくとも80重量、好ましくは少なくとも90重量、より好ましくは少なくとも95重量、特に好ましくは少なくとも99重量のジイソシアネートを含んでなる。ポリオール成分は、少なくとも80重量、好ましくは少なくとも90重量、より好ましくは少なくとも95重量、特に好ましくは少なくとも99重量のジオールを含んでなる。ジオールは、好ましくはポリエーテルジオールから選択される。ポリエーテルデンドロン本発明の化合物はまた、一般式I:[式中、R1は、それぞれ独立してC4~C40アルキル、C3~C10シクロアルキル、C6~C30アリール、C7~C40アラルキル、C7~C40アルキルアリールまたはnR3であり、R2およびR4は、それぞれ独立してC2~C10アルキレン、C6~C10アリーレンまたはC7~C10アラルキレンであり、R3は、H、C1~C40アルキル、C3~C10シクロアルキル、C6~C30アリール、C7~C40アラルキルまたはC7~C40アルキルアリールであり、nは1~200であり、mは1~6であり、pは0~200であり、は、化合物残部との末端基の結合であり、p=0の場合は、末端基は、Oを介してではなくNR5を介して化合物残部に結合してもよく、R5は、HおよびC1~C30アルキルから選択される]で示される末端基を少なくとも1つ有する。R1は、好ましくは、C10~C32アルキル、C10~C32アルケニルまたはnR3である。より好ましくは、R1は、C10~C32アルケニルまたはnR3である。非常に好ましくは、R1はnR3である。別の好ましい態様では、R1はnR3[ここで、R2はC2~C5アルキレンであり、R3はC12~C30アルキルまたはC7~C40アラルキルである]である。R2およびR4は、互いに独立して、置換または好ましくは非置換のC2~C10アルキレン、例えば、CH2CH2、CHCH2、CH2CH、CHCH2、CH2CH、3、4、5、6、8、10、好ましくは、CH2CH2、CHCH2またはCH2CH、より好ましくはCH2CH2である。アルキレン基R2は、単一で、または種々のアルキレン基の混合物として存在してよい。例えば、エチレン基およびプロピレン基が混在してよい。種々のアルキレン基は、ランダムにまたはブロック状で存在してよい。R3は好ましくは、H、C1~C28アルキル、C7~C40アラルキルまたはC7~C40アルキルアリールである。より好ましくは、R3は、例えば、ヘキシル、ヘプチル、オクチル、ノニル、デシル、ウンデシル、ドデシル、トリデシル、テトラデシル、ペンタデシル、ヘキサデシル、ヘプタデシル、オクタデシル、ノナデシル、イコシル、ヘニコシル、ドコシル、トリコシル、テトラコシル、ペンタコシルおよび/またはヘキサコシルから選択されるC6~C28アルキル、非常に好ましくは、例えば、ドデシル、トリデシル、テトラデシル、ペンタデシル、ヘキサデシル、ヘプタデシル、オクタデシル、ノナデシル、イコシル、ヘニコシル、ドコシル、トリコシル、テトラコシル、ペンタコシルおよび/またはヘキサコシルのようなC12~C26アルキルである。シクロアルカンまたはアルケンの基になる場合もある、これらのアルキル基の分岐異性体、例えば、2-エチルヘキシル、イソドデシル、イソテトラデシル、イソヘキサデシル、イソオクタデシルおよびイソエイコシルを使用してもよい。1つの態様では、R3はC8~C20アルキルであり、R2はエチレンである。1つの態様では、R2はエチレンであり、R3はC13アルキル、特にイソ-C13-アルキルである。nは、好ましくは2~100、より好ましくは4~50、非常に好ましくは8~40である。mは、好ましくは2~5、より好ましくは3~4である。pは、好ましくは0~50、より好ましくは0~20である。一般式Iで示される末端基は、好ましくは、一般式Ia:[式中、R1、R2、R4、mおよびpは、一般式Iの定義に従う]で示される対応のポリエーテルモノアルコールと、OH基に対して反応性である基との反応によって、化合物残部に結合する。式Iaで示されるポリエーテルデンドロンおよびその製造方法は、例えばEP09165576.1から、一般に知られている。ポリエーテルデンドロンの製造方法では、一般式:R1-OHで示される少なくとも1種の化合物を、グリセロールと、好ましくは反応性グリセロール誘導体と、より好ましくはエピクロロヒドリンと反応させる。この反応にとっては、一般式:R1-OHで示される化合物と反応性グリセロール誘導体特にエピクロロヒドリンとのモル比を2:1に選択することが好ましい。例えば20~200°C、好ましくは80~130°Cの範囲の温度で製造してよい。触媒の存在下で製造してよい。適当な触媒の例は、無機塩基および有機塩基を包含する。反応性グリセロール誘導体としてエピクロロヒドリンを使用する場合、塩基は触媒としてだけでなく、生じたHClの中和にも役立つ。適当な無機塩基の例は、アルカリ金属炭酸塩、並びに特にNaOHおよびKOHのようなアルカリ金属水酸化物を包含する。適当な有機塩基の例は、第三級アミン、特にトリエチルアミンおよびジアザビシクロ[2.2.2]オクタンDABCO、ピリジンおよびパラ-N,N-ジメチルアミノピリジンを包含する。1つの態様では、溶媒中で製造してよい。適当な溶媒の例は、エーテル、特に1,4-ジオキサン、ジイソプロピルエーテル、テトラヒドロフランTHFおよびジ-n-ブチルエーテルを包含する。他の適当な溶媒は、n-ブチルアセテートブチルアセテート、DMSO、N,N-ジメチルホルムアミドDMFおよびN-メチルピロリドン、並びに芳香族溶媒、例えばトルエンである。製造過程で水を除去する態様では、水除去剤を使用してよく、その例は、分子篩、硫酸ナトリウムまたは硫酸マグネシウムであり、或いは生じた水を共沸蒸留によって除去してよい。本発明の1つの態様では、15分~48時間、好ましくは1~24時間、より好ましくは3~15時間除去を実施する。本発明の1つの態様では、段階的に、特に所望のmに対応する段階数で反応を実施する。この種類の反応では、反応性グリセロール誘導体、特にエピクロロヒドリンを、適切な段階数で添加する。段階的な反応のために可能な手順の例では、まず、所定量の一般式:R1-OHで示される化合物を、半分のモル数のグリセロール好ましくは反応性グリセロール誘導体、特にエピクロロヒドリンと反応させる。次いで、一般式:R1-OHで示される化合物のモル数の4分の1に相当する量のグリセロールまたは反応性グリセロール誘導体を添加し、反応させる。更なる段階の実施が望ましい場合は、続いて、一般式:R1-OHで示される化合物のモル数の8分の1に相当する量のグリセロールまたは反応性グリセロール誘導体を添加し、反応させる。更なる段階ごとに、一般式:R1-OHで示される化合物の添加モル数を対応して低減する。上記した合成手順の有利な特徴は、個々の段階の後に、反応混合物の高価かつ不利な精製または分離をしなくてよいことである。焦点にあるヒドロキシル基は、p=0の場合の式Iaで示されるデンドリマーポリエーテルにおける単一末端OH基である。p=0の場合の式Iで示される末端基は、例えば下記構造を有してよい。m=1の場合:m=2の場合:m=3の場合:本発明の1つの態様では、式Iで示される末端基には、不完全反応の生成物が混在している。不完全反応の故に、例えば下記構造単位が生じることがある。この態様の特徴は、種々の添え字mを有するデンドロンの混合物が存在することである。本発明の1つの態様では、一般式Iで示される末端基、および部分反応した上記末端基は、酸素原子または窒素原子のいずれかを介して化合物残部に結合している。本発明の好ましい態様では、式Iで示される末端基、および部分反応した末端基は、酸素原子によって化合物残部に結合している。本発明では、一般式Iで示される少なくとも1つの末端基は、好ましくは、エステル、アミド、イミド、ウレタン、ウレア、アミンおよびエーテルから選択される構成単位を介して化合物残部に結合している。本発明では、一般式Iで示される少なくとも1つの末端基は、より好ましくは、ウレタンおよびウレアから選択される構成単位を介して化合物残部に結合している。本発明の化合物は、一分子あたり1つ以上の、一般式Iで示される末端基を有してよい。p>0の場合の、一般式Iで示される末端基、および部分反応した末端基は、例えば、p=0の式Iaで示される対応のポリエーテルデンドロンの、および/またはp=0の部分反応ポリエーテルデンドロンの、焦点にあるOH基をアルコキシル化することによって得られる。本発明は更に、本発明の化合物の製造方法であって、下記工程:Aポリオールを供給する工程、および所望によりポリオールの含水量を低減する工程;Bポリイソシアネートおよび所望により触媒を添加する工程得られる反応混合物中のNCO基量は、NCO反応性基量より多い;C工程Bで得た反応混合物を反応させる工程;D工程Bの反応生成物と、一般式Ia:[式中、R1は、それぞれ独立してC4~C40アルキル、C3~C10シクロアルキル、C6~C30アリール、C7~C40アラルキル、C7~C40アルキルアリールまたはnR3であり、R2およびR4は、それぞれ独立してC2~C10アルキレン、C6~C10アリーレンまたはC7~C10アラルキレンであり、R3は、H、C1~C40アルキル、C3~C10シクロアルキル、C6~C30アリール、C7~C40アラルキルまたはC7~C40アルキルアリールであり、nは1~200であり、mは1~6であり、pは0~200である]で示されるポリエーテルとを反応させる工程を少なくとも含む方法も提供する。工程A~Dで添加する物質に加えて、溶媒を添加することもできる。本発明の1つの態様では、反応の終了後、得られた反応混合物を水と混合し、それによって、好ましくは水性分散体を生成する。反応の終了とは、イソシアネート基含量が、全反応性物質を添加した後の反応混合物に基づいて5重量未満、好ましくは1重量未満、より好ましくは0.1重量未満となる時点を意味する。本発明の1つの態様では、本発明の方法は、少なくとも1種のポリオールとして、ポリエーテルオール、好ましくはポリエーテルジオールを使用する。本発明の1つの態様では、本発明の方法は、少なくとも1種のポリイソシアネートとして、ジイソシアネートを使用する。本発明の1つの態様では、使用する反応体は、一分子あたり3つ以上のヒドロキシル基を有する化合物および/または一分子あたり3つ以上のイソシアネート基を有する化合物を包含する。本発明の化合物の製造方法において、そのような反応体を使用すると、化合物に更なる分岐が生じる。従って、得られる化合物は、ポリマー主鎖に、デンドロン末端基に加えて更なる分岐も有する。従って、本発明は、一般式Iで示される分岐基に加えて更なる分岐も有する、本発明の化合物も提供する。溶媒本発明の方法は、溶媒の存在下実施してよい。この場合の溶媒とは、標準状態において液体であり、標準状態において反応性成分の少なくとも1つが、得られる溶液に基づいて少なくとも10重量溶解でき、その溶解性が目視により明らかであり、相分離しない物質またはそれらの混合物を意味する。反応性成分とは、本発明の化合物の製造過程で、本発明の化合物に化学的に組み込まれる物質の全てを意味する。本発明の方法における反応性成分の例は、ポリオール、ポリイソシアネート、ヒドロキシル基含有化合物、およびイソシアネート含有化合物である。本発明の1つの態様では、本発明の方法の過程で存在する全物質の総量に基づいた溶媒の割合は、少なくとも30重量、好ましくは少なくとも50重量、特に少なくとも70重量である。本発明の別の態様では、本発明の方法の過程で存在する全物質の総量に基づいた溶媒の割合は、10重量以下、好ましくは5重量以下、より好ましくは1重量以下、特に0.1重量以下である。従って、本発明の1つの態様は、実質的に溶媒不使用の方法であり、溶融法とも称される。本発明の化合物の調製には、可能な限り無水のポリオールを使用することが好ましい。ポリオールからの水の除去は、工程Aにおいて、共沸蒸留、減圧乾燥、または当業者に既知の方法によって実施してよい。例えば共沸蒸留によって、ヒドロキシル基に対して反応性である物質好ましくはポリイソシアネートを添加する前の含水量が約300ppmになるまで、水を除去してよい。反応体自体の調製方法は、例えば、ポリオールを減圧下におき、それによって水を十分に好ましくは約300ppm以下の含水量まで除去し、次いで溶媒を混合する工程か、またはポリオールと溶媒例えばキシレン、トルエンまたはアセトンとを混合し、共沸蒸留によって例えば約300ppmの含水量まで水を除去ししかしながら、その際、溶媒は完全には除去しない、残存溶媒中ポリオール溶液を溶液中反応に使用する工程を含んでよい。本発明の化合物は、ワンポット反応または多段階法、好ましくは二段階法によって調製してよい。このためのワンポット反応は、反応室例えば、丸底フラスコ、三ツ口フラスコ、三角フラスコ、反応容器、容器カスケード、流管において反応開始前に、必要な反応性物質の実質的に全てを溶媒と混合し、次いで通常は、撹拌循環/混合および加熱または冷却しながら反応させる製造方法である。所望により、反応まで個々の成分を添加しなくてもよい。反応開始前、全反応性物質の好ましくは少なくとも90重量、より好ましくは少なくとも95重量が反応室に存在する。触媒適当な触媒は、基本的に、ポリウレタン化学において典型的に使用されている触媒の全てを包含する。WO2009/135857の第14~16頁に記載されている触媒を使用することが好ましい。2-エチルヘキサン酸亜鉛オクタン酸亜鉛とも称される、n-オクタン酸亜鉛、n-デカン酸亜鉛、ネオデカン酸亜鉛、リシノール酸亜鉛、ステアリン酸亜鉛から選択される触媒が特に好ましい。とりわけ、ネオデカン酸亜鉛を使用する。化粧品本発明の化合物は、好ましくは化粧品に使用する。従って、本発明は、本発明の化合物を含んでなる化粧品も提供する。本発明の1つの態様は、本発明の化合物を含んでなる水含有化粧品である。本発明の調製物は、クリーム、フォーム、スプレーポンプスプレーまたはエーロゾル、ゲル、ゲルスプレー、ローション、オイル、オイルゲルまたはムースの形態の、水溶液または水-アルコール溶液、O/W好ましくはおよび/またはW/Oエマルション、W/O/W好ましくはおよび/またはO/W/Oエマルション、水分散調製物、固体安定化調製物、スティック調製物、PIT調製物であってよく、従って、一般的な更なる助剤を伴って調製してよい。本発明の調製物は、好ましくは、ゲル、フォーム、ムース、スプレー、軟膏、クリーム、エマルション、懸濁液、ローション、ミルクまたはペーストの形態をとる。本発明は好ましくは、ゲル、ゲルクリーム、ミルク、水調製物、スティック調製物、化粧用オイルおよびオイルゲル、マスカラ、セルフタンニング調製物、フェイスケア組成物、ボディケア組成物、アフターサン調製物から選択される化粧品に関する。化粧品は、口腔ケア用調製物も包含すると理解される。本発明の別の化粧品は、スキン化粧品、特にスキンケア化粧品である。そのような化粧品は、特に、W/Oまたは好ましくはO/Wスキンクリーム、デイクリームおよびナイトクリーム、アイクリーム、フェイスクリーム、皺取りクリーム、フェイシャルエクスプレッションクリーム、保湿クリーム、漂白クリーム、ビタミンクリーム、スキンローション、ケアローションおよび保湿ローションである。本発明の更に好ましい調製物は、フェイスマスク、化粧用ローション、および装飾用化粧に使用する調製物、例えばコンシーラースティック、ステージメーキャップ用品、マスカラおよびアイシャドー、口紅、コールペンシル、アイライナー、メーキャップ用品、ファンデーション、頬紅、粉おしろいおよびアイブローペンシルである。本発明の別の調製物は、ニキビ抑制組成物、虫除け、シェービング用組成物、脱毛組成物、インティメイトケア組成物、足の手入れ用組成物およびボディケア製品である。本発明の更に好ましい調製物は、洗浄用製品、シャワー用製品および入浴用製品である。本発明のための洗浄用製品、シャワー用製品および入浴用製品は、液体またはゲル様堅さの石鹸、透明石鹸、高級石鹸、脱臭剤入り石鹸、クリーム石鹸、ボディソープ、皮膚保護石鹸、研磨石鹸、合成洗剤、ペースト状石鹸、軟石鹸、洗浄用ペースト、液体の洗浄用製品、シャワー用製品および入浴用製品、例えば、洗浄用ローション、シャワーローションおよびシャワージェル、フォームバス、オイルバス、シャワーオイル、スクラブ製品、シェービングフォーム、シェービングローションおよびシェービングクリームである。特定のポリウレタンを含んでなる化粧品は、例えばWO2009/135857に記載されている。本発明の化合物は一般に、WO2009/135857に記載されている調製物への使用に適している。WO2009/135857の開示内容を参照してここに組み込む。本発明では、WO2009/135857の調製物に使用されているポリウレタンを、本発明の化合物に置き換える。従って、本発明の化合物を、WO2009/135857の調製物において、好ましくは同文献で使用されているポリウレタンに代えて使用する。本発明の調製物に適した成分は、WO2009/135857の第24頁~第35頁に記載されており、その全てを引用してここに組み込む。本発明によれば、本発明の化合物を含んでなる紫外線防護化粧品が存在する。本発明において光防護化粧品とは、少なくとも1種、好ましくは2種以上の紫外線フィルター物質を含んでなる化粧品であると理解される。本発明の紫外線防護調製物に相当する紫外線防護組成物は、WO2009/135857の第35頁~第42頁に記載されており、その全てを引用してここに組み込む。本発明はまた、皮膚、半粘膜、粘膜、特にケラチン物質、例えば、毛髪、まつげおよび眉毛に使用するため、特にそれらを成形、装飾、着色および美化するため、並びにスキンケアおよび表皮誘導体ケアのための、好ましくは液体状またはペースト状の化粧品に関する。適当な調整および着色をもたらす本発明の調製物は基本的に、メーキャップ、コンシーラー、カムフラージュ、アイシャドー、アイライナー、リップライナー、頬紅、口紅、リップグロス、日焼け止め組成物、日焼け止め剤、テンポラリータトゥー、サーファー用着色効果付き日焼け止め剤などとして使用してもよい。従って、本発明の1つの好ましい態様は、本発明の化合物を含んでなる装飾用化粧品である。本発明の装飾用化粧品に相当する調製物は、WO2009/135857の第43頁~第46頁に記載されており、その全てを引用してここに組み込む。本発明は、本発明の化合物に加えて、少なくとも1種の塩または界面活性剤またはそれらの両方を更に含んでなる水性調製物を提供する。本発明の別の態様は、本発明の化合物を含んでなるシャンプーおよび洗浄用化粧品である。本発明のシャンプーおよび洗浄用化粧品に相当する調製物は、WO2009/135857の第46頁~第55頁に記載されており、その全てを引用してここに組み込む。本発明の別の態様は、皮膚用の、本発明の化合物を含んでなる消臭剤または制汗剤、特に、活性化合物とりわけ水溶性活性化合物を適用するための水中油型分散体または水中油型エマルションに基づいた、消臭ローションおよび消臭または制汗スティックである。本発明の消臭剤および制汗剤に相当する調製物は、WO2009/135857の第55頁~第59頁に記載されており、その全てを引用してここに組み込む。本発明の別の態様は、本発明の化合物を含んでなる毛髪着色剤である。本発明の化合物を含んでなる毛髪着色剤に相当する調製物は、WO2009/135857の第59頁~第65頁に記載されており、その全てを引用してここに組み込む。本発明の別の態様は、本発明の化合物を含んでなるヘアケア組成物、特にヘアコンディショナーである。本発明の化合物を含んでなるヘアケア組成物に相当するヘアケア組成物は、WO2009/135857の第59頁~第67頁に記載されており、その全てを引用してここに組み込む。本発明の別の態様は、本発明の化合物を含んでなる酸性調製物である。多数の化粧品は、特に酸性pH値で、所望の効果を発現する活性化合物を含んでなる。そのような調製物は、例えば、α-ヒドロキシカルボン酸AHAおよびβ-ヒドロキシカルボン酸BHAを含んでなる調製物を包含する。なぜなら、これらの成分は、中和状態ではほとんどまたは全く活性を示さないからである。本発明の化合物を含んでなる酸性調製物に相当する酸性調製物は、WO2009/135857の第67頁~第69頁に記載されており、その全てを引用してここに組み込む。本発明の別の態様は、本発明の化合物を含んでなるセルフタンニング製品である。市販セルフタンニング製品は一般に、O/Wエマルションを構成している。このエマルションでは、水相は、美容術において一般的な乳化剤によって安定化されている。本発明のセルフタンニング製品を適用することによって、均一に皮膚を着色できるだけでなく、生来または病気による変色の結果異なった色を有する皮膚領域を均一に着色することもできる。本発明に従って有利に使用されるセルフタンニング物質は、グリセリルアルデヒド、ヒドロキシメチルグリオキサール、γ-ジアルデヒド、エリトルロース、5-ヒドロキシ-1,4-ナフトキノンジュグロン、およびヘナの葉に存在する2-ヒドロキシ-1,4-ナフトキノンを包含する。1,3-ジヒドロキシアセトンDHA、人体に存在する三価糖が特に好ましい。6-アルド-D-フルクトースおよびニンヒドリンを、本発明のセルフタニング剤として使用してもよい。本発明におけるセルフタニング剤として、茶色以外に皮膚を着色する物質も考えられる。本発明の1つの好ましい態様では、そのような調製物は、それぞれの場合に調製物の総重量に基づいて、0.1~10重量、より好ましくは0.5~6重量の濃度でセルフタンニング物質を含んでなる。これらの調製物は、好ましくは、セルフタンニング物質として1,3-ジヒドロキシアセトンを含んでなる。更に好ましくは、これらの組成物は、有機および/または無機光防護フィルターを含んでなる。調製物は、無機および/または有機および/または変性無機の顔料を含んでもよい。本発明の調製物に好ましく含まれる更なる成分は、例えばDE10321147の段落[0024]~[0132]に記載されており、その全てを引用してここに組み込む。本発明は更に、そのような調製物の、多細胞生物の皮膚、特にヒトおよび動物の皮膚を着色するため、とりわけ異なった色を有する皮膚領域の色を均一にするための使用を提供する。本発明の別の態様は、本発明の化合物を含んでなる歯科口腔ケア用および洗浄用調製物である。本発明の化合物を含んでなる調製物に相当する歯科口腔ケア用および洗浄用調製物は、WO2009/135857の第69頁~第70頁に記載されており、その全てを引用してここに組み込む。本発明の別の態様は、本発明の化合物を含んでなる脱毛調製物である。本発明の化合物を含んでなる調製物に相当する脱毛調製物は、WO2009/135857の第70頁~第71頁に記載されており、その全てを引用してここに組み込む。本発明の別の態様は、本発明の化合物を含んでなる長期的毛髪成形用調製物である。本発明の化合物を含んでなる調製物に相当する長期的毛髪成形用調製物は、WO2009/135857の第71頁~第73頁に記載されており、その全てを引用してここに組み込む。本発明は、極性溶媒例えばエタノール、プロピレングリコールまたはグリセロールとの適合性を高めるための、本発明のポリマーの使用[B1]を提供する。本発明はまた、難水溶性成分例えば親水性UVスクリーンの溶解性を改善するための、本発明のポリマーの使用を提供する。本発明はまた、調製物における水結合能、および保湿剤の場合は皮膚への適用後の水結合能を改善するための、本発明のポリマーの使用を提供する。本発明はまた、調製物における粒子分散性を改善するための、本発明のポリマーの使用を提供する。以下において、本発明を実施例によってより詳細に説明するが、本発明は、これら実施例に限定されない。化合物A.1を、標準的な方法によって乾燥した1,4-ジオキサン中で調製した。A.1の分子量は、標準物質としてPMMAを用い、溶媒としてのDMACN,N-ジメチルアセトアミド中、ゲル浸透クロマトグラフィーGPCによって測定した。A.2/A.3の分子量は、標準物質としてPMMAを用い、溶媒としてのTHFテトラヒドロフラン中、GPCによって測定した。反応の全ては、不活性ガス雰囲気乾燥窒素中で実施した。特に記載のない限り、は重量を意味する。動的粘度の測定水性分散体中の本発明の化合物の動的粘度は、23°Cで10重量分散体の形態で測定した。動的粘度は、100s-1および350s-1の剪断速度で測定した。これら2つの値により、本発明の化合物が水性分散体において構造的に粘性疑似塑性の挙動を示すのか、またはニュートン増粘挙動を示すのかを結論づけることができた。動的粘度は、PhysicaRheolabMCI携帯型回転式粘度計AntonPaar;シリンダー測定システム、Z4DINシリンダー直径14mmを用い、DIN53019に従って測定した。合成実施例1:ポリエーテルデンドロンA.1の調製式中、R1はnR3であり、R2はCH2CH2であり、R3はn-オクタデシルステアリルおよびn-ヘキサデシルセチルの約1:1重量部混合物であり、nは25であり、mは2である。滴下漏斗、マグネチックスターラーおよび還流冷却器を備えた1L容フラスコに、ポリエチレングリコールモノセチルエーテルCH315O25HとポリエチレングリコールモノステアリルエーテルCH317O25Hの約1:1重量部混合物Lutensol登録商標AT25、BASFSE200g147mmolのジオキサン525mL中溶液を導入した。撹拌しながら、KOHペレット24g428mmolを添加した。混合物を100°Cに加熱し、エピクロロヒドリン6.8g73.5mmolのジオキサン25mL中溶液を30分にわたって滴加した。次いで混合物を2時間撹拌し、続いてエピクロロヒドリン3.4g36.8mmolのジオキサン25mL中溶液を30分にわたって滴加した。その後、更に2時間撹拌し、次いでエピクロロヒドリン1.7g18.4mmolのジオキサン25mL中溶液を15分にわたって滴加した。混合物を105°Cで更に15時間撹拌し、室温25°Cに冷却した。生じた沈澱物を濾去し、ジオキサンを30mbarで留去した。これにより、粘性淡茶色油状物として化合物A.1を得た。この化合物は、MSMALDITOFおよびGPCによってMn:4400g/mol、Mw:6600g/molであることが特徴付けられた。合成実施例2:ポリエーテルポリウレタンA.2の調製2L容重合反応器において、窒素雰囲気下、ポリエチレングリコールPluriol登録商標E6000BASFSE、分子量6000g/mol60.00gを、キシレン334.00gに溶解した。溶液を約140°C内部温度に加熱した後、キシレン200gを留去した。反応混合物の含水量は、約70ppmであった。次いでポリマー溶液を50°C内部温度に冷却し、予めポリエチレングリコール中の量を測定しておいた酢酸カリウムを中和するために、酢酸53mgのキシレン2.5mL中溶液と混合した。ネオデカンサン酸亜鉛TIBKat616180mgのキシレン2.5mL中溶液、およびヘキサメチレンジイソシアネート2.94gのキシレン5mL中溶液の添加によって重合を開始し、イソシアネート含量が0.25重量になるまで、反応混合物を内部温度50°Cで反応させた。続いて66.0gの化合物A.1のキシレン66mL中溶液を添加し、イソシアネート含量が0になるまで反応混合物を50°Cで更に加熱した。キシレン溶媒を、高温60°Cでの減圧蒸留によってほぼ除去し100ppm未満の残留含量、残留物を515.8gの水に溶解した。水溶液を室温25°Cに冷却した後、6.45gの防腐剤Euxyl登録商標K701および70mgの安定剤4-ヒドロキシ-TEMPOと混合した。これにより、18.7重量の固形分を有する水性分散体状でポリマーA.2Mn:8700g/mol、Mw:31100g/molを得た。ポリエーテルポリウレタンA.2の10重量水溶液の粘度は、20500mPas剪断速度100s-1または10000mPas剪断速度350s-1であった。合成実施例3:ポリエーテルポリウレタンA.3比較の調製2L容重合反応器において、窒素雰囲気下、120.00gのポリエチレングリコールPluriol登録商標E6000を、キシレン467.00gに溶解した。溶液を約140°C内部温度に加熱した後、キシレン200gを留去した。反応混合物の含水量は、約100ppmであった。次いでポリマー溶液を50°C内部温度に冷却し、予めポリエチレングリコール中の量を測定しておいた酢酸カリウムを中和するために、酢酸107mgのキシレン5mL中溶液と混合した。ネオデカンサン酸亜鉛TIBKat616360mgのキシレン5mL中溶液、およびヘキサメチレンジイソシアネート5.88gのキシレン10mL中溶液の添加によって重合を開始し、イソシアネート含量が約0.26になるまで、反応混合物を内部温度50°Cで反応させた。続いて、ポリエチレングリコールモノセチルエーテルCH315O25HとポリエチレングリコールモノステアリルエーテルCH317O25Hの約1:1重量部混合物Lutensol登録商標AT25、BASFSE40.8gのキシレン40.8mL中溶液を添加し、イソシアネート含量が0になるまで反応混合物を50°Cで更に加熱した。キシレン溶媒を、高温60°Cでの減圧蒸留によってほぼ除去し100ppm未満の残留含量、残留物を666.7gの水に溶解した。水溶液を室温25°Cに冷却した後、8.34gの防腐剤Euxyl登録商標K701および80mgの安定剤4-ヒドロキシ-TEMPOと混合した。これにより、22.6重量の固形分を有する水性分散体状でポリマーA.3Mn:10100g/mol、Mw:35000g/molを得た。ポリエーテルポリウレタンA.3の10重量水溶液の粘度は、1750mPas剪断速度100s-1または1550mPas剪断速度350s-1であった。油相Aを水相Bに添加し、次いで得られたO/Wエマルションと防腐剤相Cとを混合することにより、化粧品FA.2およびFA.3を調製した。本発明の典型的な調製物を以下に記載するが、本発明はこれらの例に限定されない。特に記載のない限り、割合は重量である。調製相AおよびBを別々に約80°Cに加熱した。相Bを相Aに撹拌しながら添加し、短時間に均質化した。撹拌しながら約40°Cに冷却し、相Cを添加し、撹拌しながら室温に冷却し、再び短時間に均質化した。調製相Aを80°Cに加熱した。相Bを相Aに添加した。相ABを3分間均質化した。相Cを80°Cに加熱し、相ABに撹拌しながら添加し、均質化した。撹拌しながらエマルションを40°Cに冷却した。相Dを添加し、撹拌しながら室温に冷却し、均質化した。調製相AおよびBを別々に約80°Cに加熱した。相Bを相Aに撹拌しながら添加し、短時間に均質化した。撹拌しながら約40°Cに冷却し、相Cを添加し、撹拌しながら室温に冷却し、再び短時間に均質化した。調製相A、B、CおよびDを互いに別々に約70°Cに加熱した。相Bを三本ロールミルで均質化した。相Bを相Aに撹拌しながら添加した。全体を短時間に均質化した。相Cを溶解し、相ABに撹拌しながら添加した。相Dを溶解し、混合相ABCに撹拌しながら添加し、均質化した。撹拌しながら約40°Cに冷却し、相Eを添加し、室温に冷却した。短時間に均質化した。調製相Aを80°Cに加熱した。相Bを約80°Cに加熱し、相Aに撹拌しながら添加した。均質化した。撹拌しながら約40°Cに冷却し、相CDを添加し、撹拌しながら室温に冷却した。短時間に均質化した。調製相AおよびBを別々に約80°Cに加熱した。相Bを均質化しながら相Aに撹拌しつつ添加し、次いで短時間に均質化した。約40°Cに冷却し、均質化しながら相CおよびDを添加し、撹拌しながら室温まで放冷した。調製I:相AおよびBを別々に量りとり、撹拌しながら80°Cに加熱した。II:相AおよびBを撹拌しながら80°Cで混合した。III:撹拌しながら室温に冷却した。調製I:相A、BおよびCを別々に量りとり、必要に応じて、室温で均質になるまで撹拌した。II:相BおよびAを室温で撹拌しながら混合し、均質になるまで撹拌し、次いで撹拌しながら相Cを添加し、滑らかになるまで撹拌した。調製1.記載した順序で、相Aの化合物を量りとり、完全に溶解するまで撹拌した。2.相Bの化合物を量りとり、40~45°Cで撹拌および加熱した。3.相AおよびBを混合し、適当なヘアームース用推進剤ガス容器に移した。4.密閉し、推進剤ガス相Cを充填した。調製相AおよびBを別々に約80°Cに加熱した。相Bを相Aに撹拌しながら添加し、均質化した。相Cを相ABに撹拌しながら添加し、均質化した。撹拌しながら約40°Cに冷却した。相Dを添加して撹拌し、短時間に均質化した。撹拌しながら室温に冷却した。相AおよびBを約80°Cに加熱した。相Bを相Aに撹拌しながら添加し、均質化した。冷却するまで撹拌し、相Cを添加して撹拌し、再び短時間に均質化した。調製相AおよびBを別々に約80°Cに加熱した。場合により、相BのpHを、NaOHを用いて3に調整した。相Bを均質化しながら相Aに撹拌しつつ添加し、再び短時間に均質化した。約40°Cに冷却し、相Cを添加し、再び均質化した。調製相AおよびBを別々に約75°Cに加熱した。相Bを相Aに撹拌しながら添加し、均質化した。冷却するまで撹拌した。相Cを約30°Cで添加した。注:調製物は不活性ガスを用いずに調製した。酸素遮断パック、例えばアルミニウム管に充填しなければならなかった。調製相AおよびBを別々に約80°Cに加熱した。相Bを均質化しながら相Aに撹拌しつつ添加し、再び短時間に均質化した。約40°Cに冷却し、相Cを添加し、再び均質化した。調製相AおよびBを別々に約80°Cに加熱した。相Bを均質化しながら相Aに撹拌しつつ添加し、再び短時間に均質化した。約40°Cに冷却し、相Cを添加し、再び均質化した。調製相Aの成分を量りとり、溶解し、pHを6~7に調整した。相Bを添加し、50°Cに加熱した。撹拌しながら室温まで放冷した。本発明の化合物は、ヘアースタイリング調製物、特に、ヘアームース推進剤ガス含有エーロゾルムース、推進剤ガス不含有ポンプムース、ヘアースプレー推進剤ガス不含有ポンプスプレーおよびヘアージェルに使用することもできる。推進剤は、一般に使用されている推進剤である。プロパン/ブタン、ペンタン、ジメチルエーテル、1,1-ジフルオロエタンHFC-152a、二酸化炭素、窒素または圧縮空気の混合物が好ましい。スタイリングスプレーに適した本発明の調製物は、例えば以下の組成を有してよい。調製相AおよびBを別々に約80°Cに加熱した。相Bを相Aに撹拌しながら添加し、均質化した。相Cの成分を混合し、溶解するまで撹拌した。30°Cで相Cを添加し、均質になるまで撹拌した。相Dを添加し、均質化した。調製相AおよびBを別々に約80°Cに加熱した。相Bを相Aに撹拌しながら添加し、短時間に均質化した。撹拌しながら約40°Cに冷却し、相Cを添加し、再び短時間に均質化した。"